(57)【要約】【課題】引張強さ、引張伸び、曲げ強さ、耐衝撃性等の機械的特性に優れ、特にクリープ特性に優れたポリアセタール樹脂組成物の製造方法を提供することにある。【解決手段】（Ａ）ポリアセタール樹脂１００質量部に対して、（Ｂ）シランカップリング剤で表面処理されたガラス系無機充填材１質量部以上１００質量部以下と、（Ｃ）ハロゲン化マグネシウムおよびハロゲン化アンモニウムから選ばれる少なくとも一種のハロゲン化物０．０００１質量部以上０．５質量部以下と（Ｄ）含窒素官能基を有するトリアジン誘導体０．００２質量部以上１０質量部以下とを、溶融混練して製造するポリアセタール樹脂組成物の製造方法。【選択図】なし【特許請求の範囲】
【請求項１】
（Ａ）ポリアセタール樹脂１００質量部に対して、
（Ｂ）シランカップリング剤で表面処理されたガラス系無機充填材１質量部以上１００質量部以下と、
（Ｃ）ハロゲン化マグネシウムおよびハロゲン化アンモニウムから選ばれる少なくとも一種のハロゲン化物０．０００１質量部以上０．５質量部以下と
（Ｄ）含窒素官能基を有するトリアジン誘導体０．００２質量部以上１０質量部以下とを、溶融混練して製造するポリアセタール樹脂組成物の製造方法。
【請求項２】
前記（Ｂ）ガラス系無機充填材が、さらにブロック化イソシアネート化合物及びポリウレタン樹脂とから選択される少なくとも一種の化合物で表面処理されたガラス系無機充填材である、請求項１に記載のポリアセタール樹脂組成物の製造方法。
【請求項３】
前記（Ｃ）ハロゲン化物は、塩化マグネシウム、臭化マグネシウム、塩化アンモニウム、および臭化アンモニウムから選択された一種である、請求項１又は２に記載のポリアセタール樹脂組成物の製造方法。
【請求項４】
（Ｅ）ホウ酸化合物０．００１質量部以上１．０質量部以下をさらに含有する、請求項１〜３のいずれかの項に記載のポリアセタール樹脂組成物の製造方法。
【請求項５】
前記（Ｂ）ガラス系無機充填材がガラスファイバーである、請求項１〜４のいずれかの項に記載のポリアセタール樹脂組成物の製造方法。
【発明の詳細な説明】
【技術分野】
【０００１】
本発明は、ポリアセタール樹脂組成物の製造方法に関する。
【背景技術】
【０００２】
ポリアセタール樹脂は機械的特性、熱的特性、電気的特性、摺動性、成形性、耐衝撃性、成形品の寸法安定性等において優れた特性を持っており、構造材料や機構部品として電気機器、自動車部品、精密機械部品等に広く使用されている。そして、ポリアセタール樹脂の機械的特性、例えば強度や剛性を向上させるために、ガラス系無機充填材等の強化材を配合することが知られている。
【０００３】
しかしながら、ポリアセタール樹脂は活性に乏しく、またガラス系無機充填材も活性に乏しいため、単にポリアセタール樹脂にガラス系無機充填材を配合し溶融混練しただけでは両者の密着性は不十分なものとなり、期待するほどの機械的特性の向上が得られない場合が多い。そこで、ポリアセタール樹脂とガラス系無機充填材との密着性を向上させて機械的特性を改良するための各種の方法が提案されている。
【０００４】
例えば、ポリアセタール樹脂にガラス系無機充填材とホウ酸化合物とを添加すること、さらに該ガラス系無機充填材を特定のシラン化合物で表面処理すること（特許文献１参照）、ポリアセタール樹脂にブロック化イソシアネート、ポリウレタン系樹脂で表面処理されたガラス繊維を添加すること、さらに亜リン酸を用いてｐＨを調整すること（特許文献２、３参照）等が知られている。
【先行技術文献】
【特許文献】
【０００５】
【特許文献１】特開平０９−１５１２９８号公報
【特許文献２】特開平０３−７９６３１号公報
【特許文献３】特開２０００−３３５９４２号公報
【発明の概要】
【発明が解決しようとする課題】
【０００６】
しかしながら、これらの手法は、いずれも、ガラス系無機充填材の化学的活性を高め、引張強さ、引張伸び、曲げ強さ等の機械的特性を得るものである。近年、これらの機械的特性に加え、耐衝撃性や、耐久性、とりわけクリープ特性を発揮するポリアセタール樹脂の提供が求められており、従来のポリアセタール樹脂では、クリープ特性等の耐久性の向上の点において、さらなる改良の余地がある。
【０００７】
本発明は、以上のような課題を解決するためになされたものであり、その目的は、引張強さ、引張伸び、曲げ強さ、耐衝撃性等の機械的特性に優れ、特にクリープ特性に優れたポリアセタール樹脂の製造方法を提供することである。
【課題を解決するための手段】
【０００８】
本発明者らは、上記課題を解決すべく、鋭意研究を重ねた、その結果、ポリアセタール樹脂に対して、特定のガラス系無機充填材と少量で特定のハロゲン化物と特定のトリアジン誘導体を溶融混練することで、高い機械的特性を維持しつつ、クリープ特性を向上できる組成物を提供できることを見出し、本発明を完成するに至った。具体的に、本発明は以下の通りである。
【０００９】
（１）（Ａ）ポリアセタール樹脂１００質量部に対して、
（Ｂ）シランカップリング剤で表面処理されたガラス系無機充填材１質量部以上１００質量部以下と、
（Ｃ）ハロゲン化マグネシウムおよびハロゲン化アンモニウムから選ばれる少なくとも一種のハロゲン化物０．０００１質量部以上０．５質量部以下と
（Ｄ）含窒素官能基を有するトリアジン誘導体０．００２質量部以上１０質量部以下とを、溶融混練して製造するポリアセタール樹脂組成物の製造方法。
【００１０】
（２）前記（Ｂ）ガラス系無機充填材が、さらにブロック化イソシアネート化合物及びポリウレタン樹脂とから選択される少なくとも一種の化合物で表面処理されたガラス系無機充填材である、前記（１）に記載のポリアセタール樹脂組成物の製造方法。
（３）前記（Ｃ）ハロゲン化物は、塩化マグネシウム、臭化マグネシウム、塩化アンモニウム、および臭化アンモニウムから選択された一種である、前記（１）又は（２）に記載のポリアセタール樹脂組成物の製造方法。
（４）（Ｅ）ホウ酸化合物０．００１質量部以上１．０質量部以下をさらに含有する前記（１）から（３）のいずれかに記載のポリアセタール樹脂組成物の製造方法。
（５）前記（Ｂ）ガラス系無機充填材がガラスファイバーである、（１）から（４）のいずれかに記載のポリアセタール樹脂組成物の製造方法。  
【発明の効果】
【００１１】
本発明によれば、引張強さ、引張伸び、曲げ強さ、耐衝撃性等の機械的特性に優れ、特に、クリープ特性に優れたポリアセタール樹脂を提供できる。
【発明を実施するための形態】
【００１２】
以下、本発明の具体的な実施形態について、詳細に説明するが、本発明は、以下の実施形態に何ら限定されるものではない。
【００１３】
＜ポリアセタール樹脂組成物＞
本発明のポリアセタール樹脂組成物の製造方法は、（Ａ）ポリアセタール樹脂１００質量部に対して、（Ｂ）シランカップリング剤で表面処理されたガラス系無機充填材１質量部以上１００質量部以下と、（Ｃ）ハロゲン化マグネシウムおよびハロゲン化アンモニウムから選ばれる少なくとも一種のハロゲン化物０．０００１質量部以上０．５質量部以下と、（Ｄ）含窒素官能基を有するトリアジン誘導体０．００２質量部以上１０質量部以下とを、溶融混練して製造することを特徴とする。
【００１４】
≪（Ａ）ポリアセタール樹脂≫
本発明の（Ａ）ポリアセタール樹脂は、オキシメチレン基（−ＣＨ２Ｏ−）を主たる構成単位とする高分子化合物で、ポリオキシメチレンホモポリマー、又はオキシメチレン基を主たる繰り返し単位とし、これ以外に他の構成単位、例えばエチレンオキサイド、１，３−ジオキソラン、１，４−ブタンジオールホルマール等のコモノマー単位を少量含有するコポリマー、ターポリマー、ブロックポリマーのいずれにてもよい。
【００１５】
また、ポリアセタール樹脂は、分子が線状のみならずグリシジルエーテル等を共重合させた分岐、架橋構造を有するものであってもよく、他の有機基を導入した公知の変性ポリオキシメチレンであってもよく、また線状樹脂と分岐、架橋構造を有する樹脂との混合物であってもよい。
ポリアセタール樹脂は、その重合度に関しても特に制限はなく、溶融成形加工性を有するもの（例えば、１９０℃、２１６０ｇ荷重下でのメルトフロー値（ＭＦＲ）が０．１ｇ／１０分以上１００ｇ／１０分以下）であればよい。
【００１６】
≪（Ｂ）シランカップリング剤で表面処理されたガラス系無機充填剤≫
本発明の（Ｂ）ガラス系無機充填剤は、シランカップリング剤で表面処理されたものである。シランカップリング剤としては、官能基を有するもの（例えばビニルアルコキシシラン、エポキシアルコキシシラン、メルカプトアルコキシシラン、アリルアルコキシシラン、アミノシラン等）であれば本発明の効果を発揮することができるが、アミノシランカップリング剤が好ましい。アミノシランカップリング剤とは、一分子中にアルコキシ基が結合した珪素原子と、窒素原子を含有する官能基とを含有している化合物をいう。
【００１７】
具体的なアミノシランカップリング剤として、γ−アミノプロピルトリメトキシシラン、γ−アミノプロピルメチルジメトキシシラン、γ−アミノプロピルトリエトキシシラン、Ｎ−（２−アミノエチル）−３−アミノプロピルトリメトキシシラン、Ｎ−（２−アミノエチル）−３−アミノプロピルトリエトキシシラン、Ｎ，Ｎ’−ビス〔３−（トリメトキシシリル）プロピル〕エチレンジアミン、Ｎ，Ｎ’−ビス〔３−（トリエトキシシリル）プロピル〕エチレンジアミン、Ｎ，Ｎ’−ビス〔３−（メチルジメトキシシリル）プロピル〕エチレンジアミン、Ｎ，Ｎ’−ビス〔３−（トリメトキシシリル）プロピル〕ヘキサメチレンジアミン、Ｎ，Ｎ’−ビス〔３−（トリエトキシシリル）プロピル〕ヘキサメチレンジアミン等が挙げられる。
【００１８】
上記アミノシランカップリング剤として、なかでも、γ−アミノプロピルトリメトキシシラン、γ−アミノプロピルトリエトキシシラン、γ−アミノプロピルメチルジメトキシシラン、γ−アミノプロピルメチルジエトキシシラン、Ｎ−（β−アミノエチル）−γ−アミノプロピルトリメトキシシラン、Ｎ−（β−アミノエチル）−γ−アミノプロピルトリエトキシシラン及びＮ−フェニル−γ−アミノプロピルトリメトキシシランが好ましく挙げられ、γ−アミノプロピルトリメトキシシラン及びγ−アミノプロピルトリエトキシシランがより好ましく挙げられる。
また、これらのシランカップリング剤は、単独で用いられても二種以上が併用されてもよい。
【００１９】
本発明の（Ｂ）ガラス系無機充填剤としては、繊維状（ガラスファイバー）、粒状（ガラスビーズ）、粒状（ミルドガラスファイバー）、板状（ガラスフレーク）及び中空状の充填材が挙げられ、特に限定されるものではない。取り扱い上、ガラスファイバーであって、２〜８ｍｍ程度にカットされたチョップドストランドが好適である。また、ガラスファイバーの直径としては、通常は５〜１５μｍ、好ましくは７〜１３μｍのものが好適に用いられる。
【００２０】
≪ブロック化イソシアネート化合物≫
本発明のブロック化イソシアネート化合物の原料であるイソシアネート化合物としては、一分子中に２つ以上のイソシアネート基を有する多官能のイソシアネート化合物であれば特に制限なく使用できる。
例えば、脂肪族、脂環族（以下、「脂環式」ともいう。）及び芳香族のイソシアネート化合物を挙げることができるが、特に、ポリアセタール樹脂との相溶性や適合性の面から、脂肪族、脂環族イソシアネート化合物が好ましい。特に、２官能性の脂肪族又は脂環式ジイソシアネート、これらのジイソシアネートを多量化したポリイソシネートであることが好ましい。
【００２１】
脂肪族ジイソシアネートとしては、炭素数４以上３０以下のものが好ましく、炭素数５以上１０以下のものがより好ましい。具体的には、テトラメチレン−１，４−ジイソシアネート、ペンタメチレン−１，５−ジイソシアネート、ヘキサメチレンジイソシアネート、２，２，４−トリメチル−ヘキサメチレン−１，６−ジイソシアネート、リジンジイソシアネート等を挙げることができる。
【００２２】
また、脂環式ジイソシアネートとしては、炭素数８以上１５以下のものが好ましく、炭素数１０以上１８以下のものがより好ましい。具体的には、イソホロンジイソシアネート、１，３−ビス（イソシアネートメチル）−シクロヘキサン、４，４’−ジシクロヘキシルメタンジイソシアネート等を挙げることができる。さらに、芳香族時イソシアネートとしては、キシリレンジイソシアネート、トリレンジイソシアネート、ジフェニルメタンジイソシアネート等が挙げられる。
【００２３】
さらに、ポリイソシアネートとしては、一分子当たり少なくとも２個のイソシアネート基を有する化合物、例えば、トリレンジイソシアネートもしくはジフェニルメタンジイソシアネートの如き、各種の芳香族ジイソシアネート類；ｍ−キシリレンジイソシアネート、α，α，α’，α’−テトラメチル−ｍ−キシリレンジイソシアネートの如き、各種のアラルキルジイソシアネート類；ヘキサメチレンジイソシアネート、ジシクロヘキシルメタンジイソシアネートもしくはイソホロンジイシシアネートの如き、脂肪族ないしは脂環式ジイソシアネート類と、多価アルコール類とを付加反応せしめて得られるような、イソシアネート基含有プレポリマー類、前記の各種のジイソシアネート類を環化二量化せしめて得られるような、ウレイトジオン環を有するプレポリマー類、前記の各種のジイソシアネート類を環化三量化せしめて得られるような、イソシアヌレート環を有するプレポリマー類、あるいは前記の各種のジイソシアネート類と、水と反応せしめて得られるような、ビュレット構造を有するポリイソシアネート等が挙げられる。
【００２４】
なかでも、得られる組成物の耐衝撃性や耐久性、工業的入手の容易さの点から、ヘキサメチレンジイソシアネート、ヘキサメチレンジイソシアネートの環状二量体、又はヘキサメチレンジイソシアネートの環状三量体が好ましい。なお、上記化合物を２種以上併用することもできる。
【００２５】
また、本発明のブロック化イソシアネート化合物としては、上記イソシアネート化合物の反応基を、周知のブロック化剤で定法によりブロックしたものを、特に限定されることなく使用できる。
【００２６】
具体的なブロック化剤としては、例えば、メチルエチルケトオキシム、アセトキシム、シクロヘキサノンオキシム、アセトフェノンオキシム、ベンゾフェノンオキシム等のオキシム系ブロック化剤；ｍ−クレゾール、キシレノール等のフェノール系ブロック化剤；メタノール、エタノール、ブタノール、２−エチルヘキサノール、シクロヘキサノール、エチレングリコールモノエチルエーテル等のアルコール系ブロック化剤；ε−カプロラクタム等のラクタム系ブロック化剤；マロン酸ジエチル、アセト酢酸エステル等のジケトン系；チオフェノール等のメルカプタン系ブロック化剤；チオ尿素等の尿素系ブロック化剤；ジメチルピラゾール等のピラゾール系ブロック化剤；イミダゾール系ブロック化剤；カルバミン酸系ブロック化剤；重亜硫酸塩等を挙げることができるが、これらに特に限定されない。なかでも、ラクタム系ブロック化剤、オキシム系ブロック化剤、ジケトン系ブロック化剤の使用が好ましい。
本発明のブロック化イソシアネートは、ガラス系無機充填剤１００質量部に対して０．１質量部以上５質量部以下使用され、好ましくは０．３質量部以上３質量部以下である。
【００２７】
≪ポリウレタン樹脂≫
本発明のポリウレタン樹脂としては、集束性等の点から、特にキシリレンジイソシアネートを主とするポリイソシアネート成分とポリエステルポリオールを主とするポリオール成分から得られたものが好適である。ここで、キシリレンジイソシアネートとしては、ｏ−キシリレンジイソシアネート、ｍ−キシリレンジイソシアネート、ｐ−キシリレンジイソシアネート及びこれらの混合物が挙げられるが、これらの中でｍ−キシリレンジイソシアネートが好ましい。
【００２８】
一方、ポリエステルポリオールとしては、例えば多価アルコールと多価カルボン酸との脱水縮合により得られた縮合系ポリエステルポリオール、多価アルコールをベースとしてラクトンの開環重合により得られたラクトン系ポリエステルポリオール、ポリエーテルポリオールの末端をラクトンでエステル変性したエステル変性ポリオール及びこれらの共重合ポリエステルポリオール等が挙げられる。
【００２９】
上記縮合系ポリエステルポリオールにおいて用いられる多価アルコールの例としては、エチレングリコール、プロピレングリコール、１，３−プロパンジオール、ブチレングリコール、１，４−ブタンジオール、１，５−ペンタンジオール、ヘキシレングリコール、グリセリン、トリメチロールプロパン、トリメチロールエタン、ペンタエリスリトール、ジエチレングリコール、トリエチレングリコール、テトラエチレングリコール、ポリエチレングリコール、ジプロピレングリコール等が挙げられ、多価カルボン酸の例としては、コハク酸、アジピン酸、アゼライン酸、セバシン酸、ドデカンジカルボン酸、無水マレイン酸、フマル酸、１，３−シクロペンタンジカルボン酸、１，４−シクロヘキサンジカルボン酸、テレフタル酸、イソフタル酸、フタル酸、１，４−ナフタレンジカルボン酸、ビフェニルジカルボン酸、トリメリット酸等が挙げられる。
【００３０】
また、ラクトン系ポリエステルポリオールとしては、例えばポリ（ε−カプロラクトン）ポリオール等がある。これらのポリエステルポリオールは、重量平均分子量が５００以上４０００以下の範囲にあるものが好適である。なお、本明細書における樹脂の重量平均分子量は、ＧＰＣ法によって測定し、かつ、標準ポリスチレン換算された値である。
【００３１】
前記ポリウレタン樹脂を製造するには、例えば、キシリレンジイソシアネートとポリエステルポリオールとを、３０℃以上１３０℃以下程度で無溶媒下又は少量の有機溶媒存在下に加熱することにより行うことができる。
【００３２】
なお、加熱反応を行う際には、前記ポリエステルポリオールの説明で例示した多価アルコールを、鎖延長剤として適宜共存させてもよい。また、有機溶媒を使用する場合には、この有機溶媒としては、イソシアネートと反応せず、かつ水と混和性のあるものであればよく、特に制限はないが、例えばアセトン、メチルエチルケトン、テトラヒドロフラン、ジメチルホルムアミド等を用いることができる。
本発明のポリウレタン樹脂は、ガラス系無機充填剤１００質量部に対して０．１質量部以上５質量部以下使用され、好ましくは０．２質量部以上２質量部以下である。
【００３３】
本発明においては、アミノシランカップリング剤と、ブロック化イソシアネート化合物及び／或いはポリウレタン樹脂との組み合わせによる相乗効果が得られ易く、ポリアセタール樹脂とガラス系無機充填剤との接着性を向上させることができる。
【００３４】
ガラスファイバーは、ブロック化イソシアネート化合物及びポリウレタン樹脂から選ばれる少なくとも一種のイソシアネート化合物を併用する場合、アミノシランカップリング剤とで表面処理されていれば足り、表面処理するタイミングの先後は問わない。
【００３５】
すなわち、ガラスファイバーは、ブロック化イソシアネート化合物で表面処理された後に、その他の成分で表面処理されたものであってもよいし、アミノシランカップリング剤で表面処理された後、その他の成分で表面処理されたものであってもよい。
【００３６】
本発明のガラスファイバーに表面処理を行う際には、ブロック化イソシアネート化合物及びポリウレタン樹脂から選ばれる少なくとも一種のイソシアネート化合物と、アミノシランカップリング剤とを、有機溶剤中に溶解又は分散、或いは、水中に分散させ使用することが好ましい。特に、ポリウレタン樹脂を含む水性エマルジョンを製造する方法としては、自己乳化法、乳化剤を使用する方法が知られているが、これらを適当に組み合わせてもよい。
【００３７】
＜ハロゲン化物＞
本発明のハロゲン化物は、ハロゲン化マグネシウム、ハロゲン化アンモニウムであり、ハロゲン元素としては、臭素、塩素が好ましい。特に塩化マグネシウム、臭化マグネシウム、塩化アンモニウム及び臭化アンモニウムから選択された一種であることが好ましい。
【００３８】
本発明において、ハロゲン化物には、無水塩又は含水塩（二水塩、四水塩、六水塩、八水塩、十二水塩等）が含まれる。
本発明のハロゲン化物は、例えば特開２００３−１１２９５２にもあるようにガラス集束剤としても知られるものである。
本発明のハロゲン化物は、０．０００１質量部以上０．５質量部以下であり、クリープ特性の点から０．００１質量部以上０．０５質量部以下であることが好ましい。
【００３９】
＜（Ｄ）含窒素官能基を有するトリアジン誘導体＞
本発明では、（Ｄ）含窒素官能基を有するトリアジン誘導体を配合することが、好ましい。本発明に用いられる含窒素官能基を有するトリアジン誘導体（Ｄ）としては、具体的には、グアナミン、メラミン、Ｎ−ブチルメラミン、Ｎ−フェニルメラミン、Ｎ，Ｎ−ジフェニルメラミン、Ｎ，Ｎ−ジアリルメラミン、Ｎ，Ｎ’，Ｎ−トリフェニルメラミン、ベンゾグアナミン、アセトグアナミン、２，４−ジアミノ−６−ブチル−ｓｙｍ−トリアジン、アンメリン、２，４−ジアミノ−６−ベンジルオキシ−ｓｙｍ−トリアジン、２，４−ジアミノ−６−ブトキシ−ｓｙｍ−トリアジン、２，４−ジアミノ−６−シクロヘキシル−ｓｙｍ−トリアジン、２，４−ジアミノ−６−クロロ−ｓｙｍ−トリアジン、２，４−ジアミノ−６−メルカプト−ｓｙｍ−トリアジン、６−アミノ−２，４−ジヒドロキシ−ｓｙｍ−トリアジン〔別称（アンメリド）〕、１，１−ビス（３，５−ジアミノ−２，４，６−トリアジニル）メタン、１，２−ビス（３，５−ジアミノ−２，４，６−トリアジニル）エタン〔別称（サクシノグアナミン）〕、１，３−ビス（３，５−ジアミノ−２，４，６−トリアジニル）プロパン、１，４−ビス（３，５−ジアミノ−２，４，６−トリアジニル）ブタン、メチレン化メラミン、エチレンジメラミン、トリグアナミン、メラミンシアヌレート、エチレンジメラミンシアヌレート、トリグアナミンシアヌレート等である。
【００４０】
これらのトリアジン誘導体は一種類で用いてもよいし、２種類以上を組み合わせて用いてもよい。好ましくはグアナミン、メラミンであり、中でもメラミンが特に好ましい。
【００４１】
本発明おいてかかる含窒素官能基を有するトリアジン誘導体（Ｄ）を配合する場合、その配合量はポリアセタール樹脂１００質量部に対して０．００２質量部以上１０質量部以下とするのが好ましく、より好ましくは０．０１質量部以上２質量部以下、特に好ましくは０．０３質量部以上１質量部以下である。
【００４２】
上記トリアジン誘導体（Ｄ）の含有量が０．００２質量部以上であれば、ポリアセタール樹脂の熱安定性を向上することができ、１０質量部以下であれば、ポリアセタール樹脂からの滲み出し等の問題がなく好ましい。
【００４３】
＜（Ｃ）ホウ酸＞
本発明では、ホウ酸を配合することが好ましい。種類は特に限定されるものでなく、オルトホウ酸、メタホウ酸、四ホウ酸等のいずれであってもよい。中でもオルトホウ酸が好ましい。（Ｃ）ホウ酸の配合量は、０．００１質量部以上１．０質量部以下であり、機械特性から、好ましくは０．００５質量部以上０．２質量部以下である。
【００４４】
＜その他の各種安定剤・添加剤＞
本発明のポリアセタール樹脂組成物には、さらに公知の各種安定剤・添加剤を配合し得る。安定剤としては、ヒンダードフェノール系化合物、含窒素塩基性化合物、アルカリ或いはアルカリ土類金属の水酸化物、無機塩、カルボン酸塩等のいずれか一種又は２種以上を挙げることができる。
【００４５】
添加剤としては、熱可塑性樹脂に対する一般的な添加剤、例えば染料、顔料等の着色剤、滑剤、核剤、離型剤、帯電防止剤、界面活性剤のいずれか一種又は２種以上を挙げることができる。
【００４６】
また、本発明の目的とする成形品の性能を大幅に低下させないような範囲であるならば、ガラス系無機充填剤以外の公知の無機、有機、及び金属等の繊維状、板状、粉粒状等の充填剤を一種又は２種以上複合させて配合することも可能である。このような充填剤の例としては、タルク、マイカ、ウォラストナイト、炭素繊維等が挙げられるが、何らこれらに限定されるものではない。
【００４７】
＜ポリアセタール樹脂組成物の製造＞
本発明のポリアセタール樹脂組成物は、従来の樹脂組成物製造法として一般に用いられる公知の方法により容易に製造される。例えば各成分を混合した後、１軸又は２軸の押出機により溶融練込み押出しして、ペレットを調製し、しかる後、成形する方法、一旦組成の異なるペレット（マスターバッチ）を調製し、そのペレットを所定量混合（稀釈）して成形に供し、成形後に目的組成の成形品を得る方法等、いずれも使用できる。
【００４８】
ポリアセタール組成物の製造において、基体であるポリアセタール樹脂の一部又は全部を粉砕し、これとその他の成分を混合した後、押出等を行うことは添加物の分散性を良くする上で好ましい方法である。
【００４９】
そして本発明の最も大きな特徴は、（Ａ）、（Ｂ）、（Ｃ）、（Ｄ）成分をそれぞれ別々に調製した後に、溶融混練するところにある。（Ｃ）成分のハロゲン化物は、ガラス集束剤として知られていることから、一般にはガラスファイバーにあらかじめ表面処理して付着させたのち、（Ａ），（Ｂ）成分と溶融混練するものであるが、本発明では別々に調製することに特徴を有する。こうすることにより（Ａ）成分に対する（Ｃ）成分の量調整が容易となり、最終的に樹脂組成物のバリエーションを増やすことができる。
【００５０】
本発明においてクリープ特性向上と、別添加したハロゲン化物、ガラス系無機充填材及び樹脂構造との因果関係は不明であるが、ガラス集束剤としての相互作用以外の機能がハロゲン化物に存在しているものと推定している。
【実施例】
【００５１】
以下、実施例を示して、本発明をさらに具体的に説明するが、本発明は、以下の実施例に何ら限定されるものではない。なお、特に記載のない限り各評価は、２３℃５５％ＲＨの環境下で行った。
【００５２】
＜ポリアセタール樹脂組成物の製造＞
表１及び表２において、各種材料は次のとおりである。
〔（Ａ）ポリアセタール樹脂〕
（Ａ１）ポリアセタール樹脂（トリオキサン９６．７質量％と１，３−ジオキソラン３．３質量％とを共重合させてなるポリアセタール共重合体（メルトインデックス（１９０℃，荷重２１６０ｇで測定）：９ｇ／１０ｍｉｎ）
【００５３】
〔（Ｂ）ガラス系無機充填材〕
（Ｂ０）アミノシランカップリング剤（γ−アミノプロピルトリエトキシシラン）０．０２質量％で表面処理されたガラスファイバーの直径９μｍのチョップドストランド。
（Ｂ１）アミノシランカップリング剤（γ−アミノプロピルトリエトキシシラン）０．０２質量％、ポリウレタン樹脂０．６質量％で表面処理されたガラスファイバーの直径９μｍのチョップドストランド。
（Ｂ２）メチルエチルケトオキシムでブロックされたヘキサメチレンジイソシアネートのブロック化イソシアネート１．２質量％、アミノシランカップリング剤（γ−アミノプロピルトリエトキシシラン）０．０２質量％で表面処理されたガラスファイバーの直径１０μｍのチョップドストランド。
【００５４】
（Ｂ３）メチルエチルケトオキシムでブロックされたヘキサメチレンジイソシアネートの三量体のブロック化イソシアネート１．２質量％、アミノシランカップリング剤（γ−アミノプロピルトリエトキシシラン）０．０２質量％で表面処理されたガラスファイバーの直径１３μｍのチョップドストランド。
（Ｂ４）メチルエチルケトオキシムでブロックされたヘキサメチレンジイソシアネートのブロック化イソシアネート１．０質量％、アミノシランカップリング剤（γ−アミノプロピルトリエトキシシラン）０．０２質量％、ポリウレタン樹脂０．３質量％で表面処理されたガラスファイバーの直径１０μｍのチョップドストランド。
（Ｂ５）日本国特許特公平６−２７２０４号公報の実施例１記載のブロック化イソシアネート１．０質量％、アミノシランカップリング剤０．０２質量％、ポリウレタン樹脂０．３質量％で表面処理されたガラスファイバーの直径１０μｍのチョップドストランド。
【００５５】
〔（Ｃ）ハロゲン化物〕
（Ｃ１）塩化マグネシウム六水和物
（Ｃ２）塩化アンモニウム
（Ｃ３）臭化マグネシウム六水和物
（Ｃ４）臭化アンモニウム
【００５６】
〔（Ｃ’）他のハロゲン化物〕
（Ｃ’１）塩化ナトリウム
【００５７】
〔（Ｄ）含窒素官能基を有するトリアジン誘導体〕
（Ｄ１）メラミン
【００５８】
〔（Ｅ）ホウ酸化合物〕
（Ｅ１）オルトホウ酸
【００５９】
ポリアセタール樹脂１００質量部に、ガラス系無機充填材、ハロゲン化物、含窒素官能基を有するトリアジン誘導体及びホウ酸化合物を、表１及び２に示す量で配合し、シリンダー温度２００℃の押出機で溶融混練し、実施例及び比較例に係るペレット状のポリアセタール樹脂組成物を製造した。
【００６０】
なお、塩化アンモニウム及び臭化アンモニウムを用いた実施例では、ポリアセタール樹脂１００重量部に対して、水２重量部に表の所定量のハロゲン化物を溶解した水溶液をポリアセタール樹脂と予め均一に混合し、ついで、１２０℃で乾燥した。
【００６１】
＜物性評価＞
実施例及び比較例に係るペレット状の組成物から射出成形機を用い、試験片を成形した。そして、ＩＳＯ５２７−１，２に準拠した引張強さ・引張伸び、ＩＳＯ１７８に準拠した曲げ強さ、ＩＳＯ１７９・１ｅＡに準拠したシャルピー衝撃強さ（ノッチ付、２３℃）の測定を実施した。
【００６２】
＜耐クリープ性評価＞
ＩＳＯ３１６７に準拠した引張試験片を用い、クリープ試験機で高温高荷重条件として大気中８０℃、４０ＭＰａの荷重を掛け、試験片が破断するまでの時間を測定した。
上記評価結果を表１及び２に示す。
【００６３】
【表１】
2018100355.tif 000002
【００６４】
【表２】
2018100355.tif 000003
【００６５】
上記表１及び２から、本発明のポリアセタール樹脂組成物はクリープ特性に優れ、かつ引張強さ、引張伸び、曲げ強さ、シャルピー衝撃強度の機械的特性に優れたものであることが明らかである。